(57)【要約】【課題】耐光性と発色性とのバランスにより優れたインク組成物を提供することを目的とする。【解決手段】顔料と、樹脂と、界面活性剤とを含むインク組成物であって、前記顔料が、Ｃ．Ｉ．ピグメントイエロー１５５、及び、Ｃ．Ｉ．ピグメントイエロー７４又は１２８を含み、前記樹脂が、アクリル系樹脂又はウレタン系樹脂を含み、前記界面活性剤が、グリフィン法によって求められるＨＬＢ値が１３以上であるポリオキシエチレンアルキルエーテルを含む、インク組成物。【選択図】なし【特許請求の範囲】
【請求項１】
顔料と、樹脂と、界面活性剤とを含むインク組成物であって、
前記顔料が、Ｃ．Ｉ．ピグメントイエロー１５５、及び、Ｃ．Ｉ．ピグメントイエロー７４又は１２８を含み、
前記樹脂が、アクリル系樹脂又はウレタン系樹脂を含み、
前記界面活性剤が、グリフィン法によって求められるＨＬＢ値が１３以上であるポリオキシエチレンアルキルエーテルを含む、
インク組成物。
【請求項２】
前記顔料の合計含有量が、前記インク組成物の総量に対して、１〜７質量％である、
請求項１に記載のインク組成物。
【請求項３】
前記Ｃ．Ｉ．ピグメントイエロー１５５の含有量が、前記顔料の総量に対して、４０〜７０質量％である、
請求項１又は２に記載のインク組成物。
【請求項４】
前記Ｃ．Ｉ．ピグメントイエロー７４及び１２８の総量に対する、前記Ｃ．Ｉ．ピグメントイエロー１５５の含有量の比が、０．５〜３．５である、
請求項１〜３のいずれか一項に記載のインク組成物。
【請求項５】
前記樹脂の合計含有量に対する、前記Ｃ．Ｉ．ピグメントイエロー１５５の含有量の比が、０．１〜０．５である、
請求項１〜４のいずれか一項に記載のインク組成物。
【請求項６】
前記ポリオキシエチレンアルキルエーテルの含有量に対する、前記Ｃ．Ｉ．ピグメントイエロー１５５の含有量の比が、８〜１７である、
請求項１〜５のいずれか一項に記載のインク組成物。
【発明の詳細な説明】
【技術分野】
【０００１】
本発明は、インク組成物に関する。
【背景技術】
【０００２】
インクジェット記録方法は、比較的単純な装置で、高精細な画像の記録が可能であり、各方面で急速な発展を遂げている。例えば、特許文献１には、画像の発色性及び耐光性に優れ、かつ、高いレベルの画像の光沢性が得られるインクを提供することを課題として、複数の顔料、複数の水溶性樹脂、界面活性剤、及び水溶性有機溶剤を含有するインクであって、前記界面活性剤が、グリフィン法によるＨＬＢ値が１３．０以上のポリオキシエチレンアルキルエーテルであり、前記複数の顔料に、Ｃ．Ｉ．ピグメントイエロー７４、及び、Ｃ．Ｉ．ピグメントイエロー１２８が含まれ、前記複数の水溶性樹脂に、アクリル樹脂、及び、ウレタン樹脂が含まれ、前記水溶性有機溶剤が、所定のグリコール化合物を含むインクが開示されている。
【先行技術文献】
【特許文献】
【０００３】
【特許文献１】特開２０１２−０７２３５９号公報
【発明の概要】
【発明が解決しようとする課題】
【０００４】
しかしながら、特許文献１に記載の構成を有するインク組成物の耐光性と発色性とのバランスには、なお改善の余地があることがわかってきた。
【課題を解決するための手段】
【０００５】
本発明者らは、上記課題を解決するために鋭意検討した。その結果、Ｃ．Ｉ．ピグメントイエロー１５５を特定の組成と組み合わせて用いることにより上記課題を解決できることを見出して、本発明を完成させた。
【０００６】
すなわち、本発明のインク組成物は、顔料と、樹脂と、界面活性剤とを含むインク組成物であって、前記顔料が、Ｃ．Ｉ．ピグメントイエロー１５５、及び、Ｃ．Ｉ．ピグメントイエロー７４又は１２８を含み、前記樹脂が、アクリル系樹脂又はウレタン系樹脂を含み、前記界面活性剤が、グリフィン法によって求められるＨＬＢ値が１３以上であるポリオキシエチレンアルキルエーテルを含む。
【発明を実施するための形態】
【０００７】
以下、本発明の実施の形態（以下、「本実施形態」という。）について詳細に説明するが、本発明はこれに限定されるものではなく、その要旨を逸脱しない範囲で様々な変形が可能である。
【０００８】
〔インク組成物〕
本実施形態のインク組成物は、顔料と、樹脂と、界面活性剤とを含むインク組成物であって、前記顔料が、Ｃ．Ｉ．ピグメントイエロー１５５、及び、Ｃ．Ｉ．ピグメントイエロー７４又は１２８を含み、前記樹脂が、アクリル系樹脂又はウレタン系樹脂を含み、前記界面活性剤が、グリフィン法によって求められるＨＬＢ値が１３以上であるポリオキシエチレンアルキルエーテルを含む。
【０００９】
本実施形態では、Ｃ．Ｉ．ピグメントイエロー７４又は１２８に加えて、Ｃ．Ｉ．ピグメントイエロー１５５を用いることにより、耐光性と発色性とのバランスがより向上する。なお、本実施形態のインク組成物は、上記各成分のほか、有機溶剤、水、その他添加剤などを含んでいてもよい。以下、各成分について詳説する。
【００１０】
〔顔料〕
顔料は、Ｃ．Ｉ．ピグメントイエロー１５５と、Ｃ．Ｉ．ピグメントイエロー７４又は１２８の少なくとも一方と、を含み、必要に応じて、他の顔料を含んでもよい。
【００１１】
Ｃ．Ｉ．ピグメントイエロー１５５の含有量は、顔料の総量に対して、好ましくは４０〜７５質量％であり、より好ましくは４０〜７０質量％であり、さらに好ましくは４５〜７０質量％である。Ｃ．Ｉ．ピグメントイエロー１５５の含有量が４０質量％以上であることにより、得られる記録物の耐光性がより向上し、インク組成物の保存安定性もより向上する傾向にある。また、Ｃ．Ｉ．ピグメントイエロー１５５の含有量が７５質量％以下であることにより、得られる記録物の発色性がより向上する傾向にある。
【００１２】
Ｃ．Ｉ．ピグメントイエロー７４又は１２８の含有量は、顔料の総量に対して、それぞれ、好ましくは１５〜６０質量％であり、より好ましくは２５〜５５質量％であり、さらに好ましくは３０〜５０質量％である。Ｃ．Ｉ．ピグメントイエロー７４又は１２８の含有量が１５質量％以上であることにより、得られる記録物の発色性がより向上する傾向にある。また、Ｃ．Ｉ．ピグメントイエロー７４又は１２８の含有量が６０質量％以下であることにより、得られる記録物の耐光性がより向上し、インク組成物の保存安定性もより向上する傾向にある。
【００１３】
なお、Ｃ．Ｉ．ピグメントイエロー７４及び１２８の合計含有量は、顔料の総量に対して、好ましくは２５〜６０質量％であり、より好ましくは３０〜５５質量％であり、さらに好ましくは３０〜５０質量％である。Ｃ．Ｉ．ピグメントイエロー７４及び１２８の合計含有量が２５質量％以上であることにより、得られる記録物の発色性がより向上する傾向にある。また、Ｃ．Ｉ．ピグメントイエロー７４及び１２８の合計含有量が６０質量％以下であることにより、得られる記録物の耐光性がより向上し、インク組成物の保存安定性もより向上する傾向にある。
【００１４】
Ｃ．Ｉ．ピグメントイエロー７４及び１２８の総量に対する、Ｃ．Ｉ．ピグメントイエロー１５５の含有量の比は、好ましくは０．５〜３．５であり、より好ましくは１〜３であり、さらに好ましくは１．５〜２．５である。Ｃ．Ｉ．ピグメントイエロー７４及び１２８の総量に対する、Ｃ．Ｉ．ピグメントイエロー１５５の含有量の比が上記範囲内であることにより、得られる記録物の耐光性と発色性とのバランスがより向上し、インク組成物の保存安定性もより向上する傾向にある。
【００１５】
顔料の合計含有量は、インク組成物の総量に対して、好ましくは１〜７質量％であり、より好ましくは２〜７質量％であり、さらに好ましくは３〜７質量％である。顔料の合計含有量が上記範囲内であることにより、得られる記録物の耐光性と発色性とのバランスがより向上し、インク組成物の保存安定性もより向上する傾向にある。
【００１６】
〔樹脂〕
樹脂は、アクリル系樹脂又はウレタン系樹脂を含み、必要に応じて、その他の樹脂を含んでいてもよい。これら樹脂は、インク組成物中で溶解するもの、又は、エマルションの形態で分散するものが挙げられる。このような樹脂を用いることにより、得られる記録物の耐擦性がより向上する傾向にある。なお、樹脂は、１種単独で用いてもよいし２種以上を併用してもよい。
【００１７】
（アクリル系樹脂）
アクリル系樹脂としては、（メタ）アクリル酸あるいは（メタ）アクリル酸エステルに由来する単量体を含む樹脂であれば、単独重合体であっても共重合であっても特に制限されない。アクリル系樹脂を構成する単量体としては、（メタ）アクリル酸、イタコン酸、マレイン酸、フマール酸などのカルボキシ基を有する単量体、スチレンスルホン酸などのスルホン酸基を有する単量体、（メタ）アクリル酸−２−ホスホン酸エチルなどのホスホン酸基を有する単量体、これらの酸性単量体の無水物や塩などのアニオン性単量体、（メタ）アクリル酸２−ヒドロキシエチル、（メタ）アクリル酸３−ヒドロキシプロピルなどのヒドロキシ基を有する単量体等の親水性ユニットとなる単量体；スチレン、α−メチルスチレン、ベンジル（メタ）アクリレートなどの芳香環を有する単量体、エチル（メタ）アクリレート、メチル（メタ）アクリレート、（イソ）プロピル（メタ）アクリレート、（ｎ−、ｉｓｏ−、ｔ−）ブチル（メタ）アクリレート、２−エチルヘキシル（メタ）アクリレートなどの脂肪族基を有する単量体等の疎水性ユニットとなる単量体が挙げられる。なお、アクリル樹脂は、アニオン性単量体に由来する親水性ユニットを有することが好ましい。また、アニオン性単量体の塩を構成するカチオンとしては、リチウム、ナトリウム、カリウム、アンモニウム、有機アンモニウムなどのイオンが挙げられる。
【００１８】
このなかでも、（メタ）アクリル酸に由来する親水性ユニットと、スチレン、α−メチルスチレン、ベンジル（メタ）アクリレートなどの芳香環を有する単量体に由来する疎水性ユニットとを少なくとも有するアクリル系樹脂が好ましい。
【００１９】
アクリル系樹脂の含有量は、インク組成物の総量に対して、好ましくは１〜１５質量％であり、より好ましくは２．５〜１２．５質量％であり、さらに好ましくは５〜１０質量％である。アクリル系樹脂の含有量が上記範囲内であることにより、得られる記録物の耐擦性がより向上する傾向にある。
【００２０】
（ウレタン系樹脂）
ウレタン系樹脂としては、ウレタン結合を有する樹脂であれば、特に制限されず、ポリイソシアネートとポリオールとを反応して得られる樹脂、当該樹脂を鎖延長剤と反応させて得られる樹脂、あるいは、ウレタン樹脂及びその他の樹脂を結合させたハイブリッド型の樹脂が挙げられる。
【００２１】
ポリイソシアネートとしては、特に制限されないが、例えば、テトラメチレンジイソシアネート、ヘキサメチレンジイソシアネート、２，２，４−トリメチルヘキサメチレンジイソシアネートなどの脂肪族ポリイソシアネート；イソホロンジイソシアネート、１，４−シクロヘキサンジイソシアネートなどの脂環族ポリイソシアネート；トリレンジイソシアネート、キシリレンジイソシアネート、１，４−フェニレンジイソシアネートなどの芳香族ポリイソシアネート；α，α，α，α−テトラメチルキシリレンジイソシアネートなどの芳香脂肪族ポリイソシアネートが挙げられる。
【００２２】
ポリオールとしては、特に制限されないが、例えば、ポリエステルポリオール、ポリエーテルポリオール、ポリカーボネートポリオール、酸基を有するポリオールなどが挙げられる。ウレタン樹脂の加水分解が抑制され、インクを長期間保存した後であっても画像の光沢性を向上することができるという観点から、ポリエーテルポリオールを用いて合成されたウレタン樹脂が好ましい。また、ウレタン樹脂の水との親和性を向上させる観点から、ウレタン樹脂は、カルボキシ基、スルホン酸基、ホスホン酸基などの酸基や、カルボニル基、ヒドロキシ基などの親水性基を有していてもよい。特には、ジメチロールプロピオン酸やジメチロールブタン酸などの酸基を有するポリオールを用いて合成されたウレタン樹脂が好ましい。なお、酸基は塩の形態であってもよく、塩を構成するカチオンとしては、リチウム、ナトリウム、カリウム、アンモニウム、有機アンモニウムなどのイオンが挙げられる。
【００２３】
鎖延長剤は、ポリイソシアネートとポリオールとを反応させて得られるウレタンプレポリマー中のポリイソシアネートユニットのうち、ウレタン結合を形成しなかった残存イソシアネート基と反応する化合物である。鎖延長剤としては、特に制限されないが、例えば、ジメチロールエチルアミン、エチレンジアミン、ジエチレントリアミンなどの多価アミン；ポリエチレンポリイミンなどの多価イミン；ネオペンチルグリコール、ブチルエチルプロパンジオールなどの多価アルコールが挙げられる。鎖延長剤として多価アルコール、その中でもネオペンチルグリコールを用いて合成された水溶性ウレタン樹脂を用いることが特に好ましい。鎖延長剤としてネオペンチルグリコールなどの多価アルコールを用いて合成された水溶性ウレタン樹脂はその構造中にカチオン性の部分を有さないため、画像の光沢性がより向上する傾向にある。
【００２４】
ウレタン樹脂の重量平均分子量は、好ましくは５０００〜１０００００であり、より好ましくは５０００〜１５０００である。また、ウレタン樹脂の酸価は、好ましくは１０〜１１０ｍｇＫＯＨ／ｇである。さらに、上記アクリル樹脂の酸価よりも、ウレタン樹脂の酸価が低いことが好ましい。
【００２５】
ウレタン系樹脂の含有量は、インク組成物の総量に対して、好ましくは１〜１５質量％であり、より好ましくは２．５〜１２．５質量％であり、さらに好ましくは５〜１０質量％である。ウレタン系樹脂の含有量が上記範囲内であることにより、得られる記録物の耐擦性がより向上する傾向にある。
【００２６】
また、その他の樹脂としては、特に制限されないが、例えば、酢酸ビニル樹脂、塩化ビニル樹脂、ブタジエン樹脂、スチレン樹脂、ポリエステル樹脂、架橋スチレン樹脂、ベンゾグアナミン樹脂、フェノール樹脂、シリコーン樹脂、エポキシ樹脂、パラフィン樹脂、フッ素樹脂、及び水溶性樹脂、並びにこれらの樹脂を構成する単量体を組み合わせた共重合体が挙げられる。
【００２７】
樹脂の合計含有量は、インク組成物の総量に対して、好ましくは２．５〜１７．５質量％であり、より好ましくは５〜１５質量％であり、さらに好ましくは７．５〜１２．５質量％である。ウレタン系樹脂の合計含有量が上記範囲内であることにより、得られる記録物の耐擦性がより向上する傾向にある。
【００２８】
樹脂の合計含有量に対する、Ｃ．Ｉ．ピグメントイエロー１５５の含有量の比は、０．１〜０．５であり、より好ましくは０．２〜０．５質量％であり、さらに好ましくは０．３〜０．４質量％である。樹脂の合計含有量に対する、Ｃ．Ｉ．ピグメントイエロー１５５の含有量が上記範囲内であることにより、得られる記録物の耐光性と発色性とのバランスがより向上し、インク組成物の保存安定性もより向上する傾向にある。
【００２９】
〔界面活性剤〕
界面活性剤は、グリフィン法によって求められるＨＬＢ値が１３以上であるポリオキシエチレンアルキルエーテルを含み、その他の界面活性剤を含んでもよい。
【００３０】
ＨＬＢ値が１３以上であるポリオキシエチレンアルキルエーテルとしては、ＲＯ（ＣＨ2ＣＨ2Ｏ）mＨで表される化合物が挙げられる。ここで、Ｒはアルキル基であり、ｍは整数である。Ｒとしては、特に制限されないが、例えば、炭素数が１２〜２２であるアルキル基が挙げられ、具体的には、ラウリル基、セチル基、ステアリル基、オレイル基、ベヘニル基が挙げられる。また、ｍとしては、好ましくは１０〜５０であり、より好ましくは１０〜４０である。
【００３１】
ポリオキシエチレンアルキルエーテルのＨＬＢ値は、１３以上であり、好ましくは１４以上であり、さらに好ましくは１５以上である。なお、ポリオキシエチレンアルキルエーテルのＨＬＢ値の上限は、特に制限されないが、２０以下である。なお、本実施形態において、ＨＬＢ値はグリフィン法により求められる値をいう。ＨＬＢ値が１３以上であることにより、得られる画像の光沢性がより向上する傾向にある。
【００３２】
ポリオキシエチレンアルキルエーテルの含有量は、インク組成物の総量に対して、好ましくは０．１〜３質量％であり、より好ましくは０．１〜１質量％であり、さらに好ましくは０．１〜０．５質量％である。ポリオキシエチレンアルキルエーテルの含有量が上記範囲内であることにより、得られる画像の光沢性がより向上する傾向にある。
【００３３】
ポリオキシエチレンアルキルエーテルの含有量に対する、Ｃ．Ｉ．ピグメントイエロー１５５の含有量の比は、好ましくは８〜１７であり、より好ましくは９〜１５であり、さらに好ましくは１１〜１４である。ポリオキシエチレンアルキルエーテルの含有量に対する、Ｃ．Ｉ．ピグメントイエロー１５５の含有量が上記範囲内であることにより、得られる記録物の耐光性と発色性とのバランスがより向上し、インク組成物の保存安定性もより向上する傾向にある。
【００３４】
また、その他の界面活性剤としては、特に制限されないが、例えば、アセチレングリコール系界面活性剤、フッ素系界面活性剤、及びシリコーン系界面活性剤が挙げられる。
【００３５】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００３６】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００３７】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００３８】
界面活性剤の合計含有量は、インク組成物の総量に対して、好ましくは０．１〜３質量％であり、より好ましくは０．１〜１質量％であり、さらに好ましくは０．１〜０．５質量％である。
【００３９】
〔水〕
水の含有量は、インク組成物の総量に対して、好ましくは５０〜８０質量％であり、より好ましくは５５〜７５質量％であり、さらに好ましくは６０〜７０質量％である。
【００４０】
〔有機溶剤〕
有機溶剤としては、特に限定されないが、具体的には、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類が挙げられる。有機溶剤は、１種単独で用いてもよく、２種以上を組み合わせて用いてもよい。この中でも、グリセリン、トリエチレングリコール、１，２−ヘキサンジオールがより好ましい。
【００４１】
有機溶剤の含有量は、インク組成物の総量に対して、好ましくは１０〜３０質量％であり、より好ましくは１５〜２５質量％であり、さらに好ましくは１７〜２３質量％である。
【００４２】
（その他の成分）
本実施形態で用いるインク組成物は、その他必要に応じて、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を含んでもよい。
【００４３】
〔インクジェット記録方法〕
本実施形態のインクジェット記録方法は、上記インク組成物をインクジェットヘッドから吐出して、記録媒体へ付着させる付着工程を備える。これにより、耐光性と発色性とのバランスにより優れた記録物を得ることができる。ここで、インクジェットヘッドは、インク組成物を記録媒体に向けて吐出して記録を行うヘッドであり、当該ヘッドは、収容したインク組成物をノズルから吐出させるキャビティーと、インク組成物に対して吐出の駆動力を付与する吐出駆動部と、ヘッドの外へインク組成物を吐出するノズルと、を有する。吐出駆動部は、機械的な変形によりキャビティーの容積を変化させる圧電素子などの電気機械変換素子や、熱を発することによりインクに気泡を発生させ吐出させる電子熱変換素子などを用いて形成することができる。
【実施例】
【００４４】
以下、本発明を実施例及び比較例を用いてより具体的に説明する。本発明は、以下の実施例によって何ら限定されるものではない。
【００４５】
［インク組成物用の材料］
下記の実施例及び比較例において使用したインク組成物用の主な材料は、以下の通りである。
〔顔料〕
ＰＹ１５５（Ｃ．Ｉ．ピグメントイエロー１５５）
ＰＹ７４  （Ｃ．Ｉ．ピグメントイエロー７４）
ＰＹ１２８（Ｃ．Ｉ．ピグメントイエロー１２８）
〔樹脂〕
アクリル樹脂（ＢＡＳＦ社製、製品名ジョンクリル７１００）
ウレタン樹脂（合成例１参照）
〔有機溶剤〕
グリセリン
トリエチレングリコール
１，２−ヘキサンジオール
〔界面活性剤〕
ＥＭＡＬＥＸ  １１７（日本エマルジョン社製、ポリオキシエチレンアルキルエーテル、ＨＬＢ：１５．１）
ＥＭＡＬＥＸ  ５１２（日本エマルジョン社製、ポリオキシエチレンアルキルエーテル、ＨＬＢ：１３．３）
ＮＩＫＫＯＬ  ＢＣ−７（日光ケミカルズ社製、ポリオキシエチレンアルキルエーテル、ＨＬＢ：１１．２）
【００４６】
〔合成例１〕
ポリテトラメチレングリコール５０．３質量％をメチルエチルケトン中に添加し、十分に撹拌して溶解した。次いで、これにイソホロンジイソシアネート３３．５質量％、ジメチロールプロピオン酸１４．３質量％を加え、７５℃で１時間反応させプレポリマーを含む溶液を得た。得られた溶液を６０℃に冷却して、水酸化カリウム水溶液を加えることでプレポリマーノカルボキシ基を中和した。次いで、溶液を４０℃まで冷却した後、イオン交換水を加えホモミキサーで溶液を高速撹拌することで乳化を行った。その後、ネオペンチルグリコール（鎖延長剤）１．９質量％を加え、プレポリマーの鎖延長反応を３０℃で１２時間かけて行った。イソシアネート基の存在が確認されなくなったところで、加熱減圧下で溶液からメチルエチルケトンを除去し、ウレタン樹脂を得た。
【００４７】
［インク組成物の調製］
各材料を下記の表１に示す組成で混合し、十分に撹拌し、各インク組成物を得た。具体的には、各材料を均一に混合し、各インクを調製した。なお、下記の表１中、数値の単位は質量％であり、合計は１００．０質量％である。また、表１中の顔料、アクリル樹脂、ウレタン樹脂は、それぞれの固形分濃度を示す。
【００４８】
【表１】
2020019875.tif 000002
【００４９】
〔記録方法〕
ＰＸ−Ｇ９３０（セイコーエプソン株式会社製）に上記で調製したインク組成物を充填し、インクジェット専用記録媒体（写真用紙＜光沢＞：型番ＫＡ４５０ＰＳＫ（セイコーエプソン株式会社製））に対して、インク組成物をインクジェットヘッドから吐出し、Ｄｕｔｙ１００％のベタ画像パターンを印刷した。
【００５０】
（発色性の評価）
上記のようにして得られた記録物を２４時間自然乾燥させた後、Ｄｕｔｙ１００％のベタ画像について、分光感度特性；ＩＳＯステータスＡにより規定されるイエロー成分の光学濃度を測定し、発色性の評価を行った。なお、測定には、分光光度計（Ｓｐｅｃｔｒｏｌｉｎｏ；ＧｒｅｔａｇＭａｃｂｅｔｈ社製）を用い、以下の基準で発色性を判定した。
Ａ：光学濃度が、１．２以上
Ｂ：光学濃度が、１．１〜１．２未満
Ｃ：光学濃度が、１．１未満
【００５１】
（耐光性の評価）
上記のようにして得られた記録物を２４時間自然乾燥させた後、該記録物をＸｅｎｏｎ耐光性試験器ＸＬ７５（スガ試験機社製）に入れ、槽内温度：２４℃、湿度：５０％Ｒ．Ｈ、照度：７０ｋｌｘの条件で、２００時間照射した。照射前後の記録物におけるＤｕｔｙ１００％のベタ画像について、分光光度計（Ｓｐｅｃｔｒｏｌｉｎｏ；ＧｒｅｔａｇＭａｃｂｅｔｈ社製）を用いてＣＩＥ  Ｌａｂ表色系におけるＬ*、ａ*、ｂ*の値を測定し、色差（ΔE*=〔（ΔL*）2+（Δa*）2+（Δb*）2〕1/2）を算出して、着色剤の耐光性を以下の基準で判定した。
Ａ：色差が、３．０未満
Ｂ：色差が、３．０以上５．０未満
Ｃ：色差が、５．０以上
【００５２】
（光沢性の評価）
上記のようにして得られた記録物を２４時間自然乾燥させた後、Ｄｕｔｙ１００％のベタ画像について、光沢度計ＧＭ−２６８（コニカミノルタ社製）を用いて各パッチ部分の２０°におけるグロス（光沢度）を測定し、以下の基準で判定した。
Ａ：正反射角２０°におけるグロス値が、１００％以上
Ｂ：正反射角２０°におけるグロス値が、８０％以上１００％未満
Ｃ：正反射角２０°におけるグロス値が、８０％未満
【００５３】
（保存安定性）
インク組成物をねじ口瓶中に密閉し、７０℃で２週間保存した後に分散粒径及び粘度を測定した。保存前後における粒径及び粘度の変化と、保存後の沈降物の有無により、分散安定性を以下の基準で判定した。
Ａ：粒径および粘度の変化と、沈降物の発生がない
Ｂ：粒径および粘度の変化または、沈降物の発生のいずれかが確認される